(57)【要約】  増大した少数キャリアライフタイムを有する炭化珪素を製造するプロセスが記載されている。このプロセスは、第１の濃度の少数キャリア再結合中心を有する炭化珪素結晶を、少数キャリア再結合中心の得られた濃度が第１の濃度よりも低くなるように、加熱し、次いで、緩慢に冷却するステップを含む。【選択図】  図１Ｂ
2008525298.tif 000002
【特許請求の範囲】
【請求項１】
増大した少数キャリアライフタイムを有する炭化珪素結晶を製造するプロセスにおいて、
第１の少数キャリアライフタイムをもたらす第１の濃度の少数キャリア再結合中心を有する炭化珪素結晶を加熱する加熱ステップと、
前記加熱ステップの後に、前記加熱された炭化珪素結晶を、前記第１の濃度よりも低い第２の濃度の少数キャリア再結合中心を有する炭化珪素結晶をもたらすのに充分に緩慢な速度で冷却し、これによって、増大した少数キャリアライフタイムを有する材料をもたらす、冷却ステップと、
を含むことを特徴とするプロセス。
【請求項２】
前記加熱ステップは、前記炭化珪素結晶をその成長温度よりも高い温度に加熱するステップを含むことを特徴とする請求項１に記載のプロセス。
【請求項３】
前記加熱ステップは、不活性雰囲気において、前記炭化珪素結晶を少なくとも約２４００℃の温度に加熱し、前記加熱された炭化珪素結晶を少なくとも約２４００℃の温度で約１時間以下にわたって保持するステップを含むことを特徴とする請求項２に記載のプロセス。
【請求項４】
前記加熱ステップは、不活性雰囲気において、前記炭化珪素結晶を約２４００℃から約２７００℃の範囲内の温度に加熱し、前記加熱された炭化珪素結晶を、約２４００℃から約２７００℃の範囲内の温度で約１時間以下にわたって保持するステップを含むことを特徴とする請求項３に記載のプロセス。
【請求項５】
前記加熱ステップは、不活性雰囲気において、前記炭化珪素結晶を約２６００℃の温度に加熱し、前記加熱された炭化珪素を、約２６００℃の温度で約１時間にわたって保持するステップを含むことを特徴とする請求項４に記載のプロセス。
【請求項６】
前記冷却ステップは、前記加熱された炭化珪素結晶を約２℃／分以下の速度で、約１４００℃から約１０００℃の温度に冷却するステップを含むことを特徴とする請求項３に記載のプロセス。
【請求項７】
前記冷却ステップは、前記加熱された炭化珪素結晶を約２℃／分以下の速度で約１２００℃の温度に冷却するステップを含むことを特徴とする請求項６に記載のプロセス。
【請求項８】
前記冷却ステップは、前記炭化珪素結晶を約２℃／分から約１０℃／分の速度で約１２００℃から室温まで冷却するステップをさらに含むことを特徴とする請求項６に記載のプロセス。
【請求項９】
前記加熱ステップは、バルク炭化珪素単結晶を加熱するステップを含むことを特徴とする請求項１に記載のプロセス。
【請求項１０】
前記加熱ステップは、１つまたは複数のエピタキシャル炭化珪素層を加熱するステップを含むことを特徴とする請求項１に記載のプロセス。
【請求項１１】
前記加熱ステップは、約１×１０17ｃｍ-3以下の量のドーパントを含む炭化珪素結晶を加熱するステップを含むことを特徴とする請求項１に記載のプロセス。
【請求項１２】
前記加熱ステップおよび前記冷却ステップは、第１の少数キャリアライフタイムを有する炭化珪素結晶を、加熱および冷却された結晶の少数キャリアライフタイムを増大させ、これによって、前記加熱ステップおよび前記冷却ステップ前の前記結晶と比べて高電圧阻止装置として用いられるのにより適する材料をもたらすのに十分な条件下で、加熱および冷却するステップを含むことを特徴とする請求項１に記載のプロセス。
【請求項１３】
前記加熱ステップおよび前記冷却ステップは、炭化珪素結晶を、少なくとも約１マイクロ秒（μｓ）以上の少数キャリアライフタイムを呈する炭化珪素結晶をもたらすのに充分な条件下で、加熱および冷却するステップを含むことを特徴とする請求項１２に記載のプロセス。
【請求項１４】
前記加熱ステップおよび前記冷却ステップは、炭化珪素結晶を、少なくとも約４マイクロ秒（μｓ）以上の少数キャリアライフタイムを呈する炭化珪素結晶をもたらすのに充分な条件下で、加熱および冷却するステップを含むことを特徴とする請求項１３に記載のプロセス。
【請求項１５】
炭化珪素結晶を、少なくとも約３０マイクロ秒（μｓ）以上の少数キャリアライフタイムを呈する炭化珪素結晶をもたらすのに充分な条件下で、加熱および冷却するステップを含むことを特徴とする請求項１４に記載のプロセス。
【請求項１６】
請求項１に記載のプロセスによって作製される炭化珪素結晶。
【請求項１７】
少なくとも約１マイクロ秒（μｓ）の少数キャリアライフタイムを有するバルク炭化珪素単結晶。
【請求項１８】
前記結晶は、少なくとも約４マイクロ秒（μｓ）の少数キャリアライフタイムを有することを特徴とする請求項１７に記載のバルク炭化珪素単結晶。
【請求項１９】
前記結晶は、少なくとも約３０マイクロ秒（μｓ）の少数キャリアライフタイムを有することを特徴とする請求項１８に記載の炭化珪素単結晶。
【請求項２０】
請求項１に記載のプロセスによって作製される炭化珪素結晶を含む半導体装置。
【請求項２１】
前記装置は、パワーデバイスであることを特徴とする請求項２０に記載の装置。
【請求項２２】
前記装置は、ｐ-ｎダイオード、ＰｉＮダイオード、サイリスタ、およびＩＧＢＴからなる群から選択されることを特徴とする請求項２０に記載の装置。
【請求項２３】
少なくとも約１マイクロ秒（μｓ）の少数キャリアライフタイムを有する炭化珪素単結晶を含む半導体装置。
【請求項２４】
前記結晶は、少なくとも約４マイクロ秒（μｓ）の少数キャリアライフタイムを有することを特徴とする請求項２３に記載の装置。
【請求項２５】
前記結晶は、少なくとも約３０マイクロ秒（μｓ）の少数キャリアライフタイムを有することを特徴とする請求項２４に記載の装置。
【請求項２６】
増大した少数キャリアライフタイムを呈する炭化珪素結晶を含む装置を製造するプロセスにおいて、
第１の少数キャリアライフタイムをもたらす第１の濃度の少数キャリア再結合中心を有する炭化珪素結晶を加熱し、その後、前記加熱された炭化珪素結晶を、前記第１の濃度よりも低い第２の濃度の少数キャリア再結合中心を有する炭化珪素結晶をもたらすのに充分に緩慢な速度で冷却し、これによって、増大した少数キャリアライフタイムを有する材料をもたらすステップと、
前記炭化珪素結晶を装置に組み込むステップと、
を含むことを含むことを特徴とするプロセス。
【請求項２７】
前記組み込むステップは、前記加熱ステップおよび冷却ステップの後に、前記炭化珪素結晶を装置に組み込むステップを含むことを特徴とする請求項２６に記載のプロセス。
【請求項２８】
前記組み込むステップは、前記炭化珪素結晶をパワーデバイスに組み込むステップを含むことを特徴とする請求項２６に記載のプロセス。
【請求項２９】
前記組み込むステップは、前記炭化珪素結晶をｐ-ｎダイオードに組み込むステップを含むことを特徴とする請求項２８に記載のプロセス。
【請求項３０】
前記組み込むステップは、前記炭化珪素結晶をＰｉＮダイオードに組み込むステップを含むことを特徴とする請求項２８に記載のプロセス
【請求項３１】
前記加熱ステップおよび前記冷却ステップは、第１の少数キャリアライフタイムを有する炭化珪素結晶を、前記結晶の前記少数キャリアライフタイムを前記加熱および冷却された結晶の導電率変調を増大させるのに充分なレベルに増大させ、これによって、前記加熱ステップおよび前記冷却ステップの前の前記結晶と比べて高電圧阻止デバイスとして用いられるのにより適する材料をもたらすのに充分な条件下で、加熱および冷却するステップを含むことを特徴とする請求項３０に記載のプロセス。
【発明の詳細な説明】
【技術分野】
【０００１】
［関連出願の相互参照］
本出願は、２００４年１２月２２日に出願された仮出願番号Ｎｏ．６０／６３９，１５４の優先権を主張するものであり、この仮出願は、参照することによって、全体がここに含まれるものとする。
【０００２】
［政府所有権の表示］
本発明は、ＯＮＲ契約Ｎｏ．Ｎ０００１４−０２−Ｃ−０３０２に基づいて開発された。政府は、本発明に一定の権利を有する。
【０００３】
［発明の分野］
本発明は、炭化珪素結晶を製造するプロセスに関し、さらに詳細には、増大した少数キャリアライフタイムを有する炭化珪素結晶の製造に関する。
【背景技術】
【０００４】
半導体装置は、破損することなく高電流および／または高電圧に適応することがますます必要とされている。多くの高パワー用途では、スイッチオンの時には大電流を導通させ、スイッチオフの時には高電圧を阻止することが必要とされる半導体スイッチの使用が望まれている。珪素（Ｓｉ）は、多くの半導体用途に対する最適な材料とされてきたが、その基本的な電子構造と特性によって、特定の限界を超える利用が阻まれている。従って、パワーデバイスに対する興味は、珪素から他の材料、例えば、炭化珪素（ＳｉＣ）に切り替わってきている。
【０００５】
炭化珪素は、半導体に有用な種々の物理的および電子的性質、例えば、広バンドギャップ、高熱伝導率、低誘電率、高温安定性、および高電場絶縁破壊を有する。その結果、炭化珪素材料は、珪素から製造される装置よりも高温、高電力、および高周波数で作動することができる電子装置の製造を理論的に可能にするはずである。
【０００６】
一例として、ＳｉＣは、珪素と比べて広いバンドギャップによって、珪素よりも一桁大きい「臨界電場」、すなわち、絶縁破壊せずに耐えることができる材料のピーク電場を呈することができる。これは、極めて高いドーピングを可能とし、極めて薄いドリフト層であっても所定の阻止電圧を可能とし、その結果、極めて低い固有のオン抵抗をＳｉＣ基装置にもたらすことができる。しかし、ＳｉＣは、珪素よりも極めて高い破壊電場を有するが、空孔および電子の移動度が低く、少数キャリアライフタイムが短い。これは、電圧が高くなると、装置の阻止電圧に悪影響を及ぼす可能性がある。
【０００７】
従来から、半導体用途向けの結晶性炭化珪素を形成するのに、大きく分けて、２つの技術が用いられている。これらの技術の１つは、適切な反応ガスをシステムに導入し、適切な基板上に炭化珪素結晶を形成することによって、炭化珪素結晶をエピタキシャル成長させる方法である。エピタキシャル成長したＳｉＣ結晶は、一般的に、種々のパワーデバイス用途に適する少数キャリアライフタイムを呈することができる。このようなパワーデバイスの操作電圧の要求が、例えば、約１０キロボルト（ｋＶ）付近、さらにそれ以上まで大きくなると、パワーデバイスは、その破損を防ぐのに不可欠な阻止電圧をもたらすために、ますます厚い炭化珪素層を必要とする。しかし、適切な厚みのエピタキシャル成長ＳｉＣ結晶の製造は、現状では、費用効率が低い。さらに、エピタキシャル成長は、このような結晶を製造するのに多大の時間を必要とするので、望ましくない。
【０００８】
ＳｉＣ材料を製造する他の主要な技術は、炭化珪素原料（通常は、粉末）が出発材料として用いられる物理的気相成長法（ＰＶＴ）とも呼ばれる昇華成長法である。炭化珪素出発材料は、昇華するまで、坩堝内で加熱される。昇華した材料は、強制的に凝縮され、所望の結晶を生成する。この方法は、炭化珪素の種結晶を坩堝内に導入し、坩堝を原料の温度よりも低い温度に加熱することによって、達成されてもよい。このような種結晶を導入する昇華技術を用いて、半導体用途の結晶性炭化珪素を生成する方法を記載する先駆的な特許として、１９８９年９月１２日に発行されたデービス（Davis）らに付与された米国特許第４，９６６，００５号が挙げられる。この特許は、米国特許第Ｒｅ．３４，８６１号として、１９９５年２月１４日に再発行されている。これらの特許は、参照することによって、その全体がここに含まれるものとする。
【０００９】
種結晶が導入される昇華技術を用いるＳｉＣの製造は、エピタキシャル成長ＳｉＣと比べて、コストと時間の利点をもたらすことができる。しかし、前述したように、バルクＳｉＣ単結晶は、比較的短い少数キャリアライフタイムを有することがある。従って、これらの材料は、典型的には、一部の用途、例えば、パワーデバイスへの使用には適していない。
【発明の開示】
【発明が解決しようとする課題】
【００１０】
従って、このような材料を含む半導体装置の大規模な製造を容易にするために、費用効率と時間効率の良い手法によって、増大した少数キャリアライフタイムを有する炭化珪素結晶を製造することが、必要とされている。
【課題を解決するための手段】
【００１１】
本発明は、増大した少数キャリアライフタイムを有する炭化珪素を製造するプロセスを含む。本発明のこのプロセスは、炭化珪素結晶内に存在する多くの固有欠陥、その結果として生じる深準位状態を、「成長されたまま」の炭化珪素結晶と比較して、制御して減少させる。深準位状態は、半導体材料内において、少数キャリア再結合中心として作用する可能性がある。本発明者らは、本発明のプロセスによって結晶内の少数キャリア再結合中心の濃度を減少させることによって、増大した少数キャリアライフタイムを有する材料が得られることを見出している。
【００１２】
本発明は、少数キャリア再結合中心の第１の濃度を有する炭化珪素結晶を加熱するステップを含む。一般的に、この加熱ステップは、不活性雰囲気内において、この結晶をその成長温度よりも高い温度で約１時間以下にわたって加熱することを含む。有利には、この結晶は、約２４００℃から約２７００℃の範囲の温度、最も有利には、約２６００℃に加熱される。
【００１３】
その後、加熱された結晶は、充分に緩慢な速度で冷却され、これによって、第１の濃度よりも低い濃度の少数キャリア再結合中心を冷却された結晶内にもたらす。この冷却ステップは、例えば、加熱された炭化珪素結晶を約２℃／分以下の速度で約１４００℃から約１０００℃、有利には、約１２００℃に冷却し、次いで、約２℃／分から約１０℃／分の速度で室温に冷却することを含むことができる。本発明のどのような記述または理論をも制約するものではないが、本発明者らは、現状では、結晶をこのように加熱し、緩慢に冷却することによって、結晶内に存在する少数キャリア再結合中心の少なくとも一部をなくすことができる、と確信している。また、本発明は、このプロセスによって作製される炭化珪素結晶も含む。得られる炭化珪素結晶、特に、昇華技術によって製造されたバルク炭化珪素単結晶は、「成長されたまま」の結晶と比較して、増大した少数キャリアライフタイムを呈することができる。本発明の結晶は、例えば、少なくとも約１μ秒（マイクロ秒）、少なくとも約４μ秒、および少なくとも約３０μ秒、さらにそれよりも長い少数キャリアライフタイムを呈することができる。
【００１４】
本発明は、増大した少数キャリアライフタイムを呈する炭化珪素結晶を含むパワーデバイスのような半導体装置を製造するプロセスをさらに含む。また、本発明は、２００３年１０月１６日に「ブール（boule）成長した炭化珪素によるドリフト層を用いてパワー半導体デバイスを形成する方法および該方法によって形成されるパワー半導体デバイス」の表題で出願された本譲渡人に譲渡された同時係属中の出願番号Ｎｏ．１０／６８６，７９５（代理人ドケット番号Ｎｏ．５３０８−２８６）に記載されているような、処理された炭化珪素結晶を少なくとも１つの要素として備える装置も含む。この特許は、参照することによって、ここに含まれるものとする。
【００１５】
以上、本発明を一般的な用語で説明したが、以下、添付の図面について説明する。なお、これらの図面は、必ずしも縮尺通りではない。
【発明を実施するための最良の形態】
【００１６】
以下、本発明の実施形態の全てではないが、いくつかの実施形態が示される添付の図面を参照して、本発明をさらに充分に説明する。実際、本発明は、多くの異なる形態で実施されてもよく、ここに述べる実施形態に制限されると解釈されるべきではない。むしろ、これらの実施形態は、この開示内容が適用される法的要件を満足するように、提供されるものである。全体を通して、同様の参照番号は、同様の要素を指すものとする。
【００１７】
ここで用いられると共に当技術分野においても知られている「少数キャリア再結合中心」という用語は、固有欠陥またはその関連物の存在によって、成長プロセス中に、炭化珪素結晶内に生成される再結合中心を指す。固有欠陥は、バルク成長した炭化珪素材料内およびエピタキシャル成長した炭化珪素材料内に生じる可能性がある。固有欠陥は、当技術分野において、「点欠陥」とも呼ばれ、少なくとも１つの固有の成分、例えば、格子間欠陥、空孔、アンチサイト（anti-site）欠陥、およびこれらの複合欠陥、並びにこれらと残留不純物との複合欠陥を含む全ての欠陥を含む。
【００１８】
ここで用いられる「結晶」という用語は、ブール、バルク単結晶、ウエハ、基板、およびエピタキシャル層、例えば、制限はされないが、ＣＶＤ技術、ＨＴＣＶＤ技術、ＬＰＥ技術、およびハライドＣＶＤ技術によって作製されるエピタキシャル層を含む。
【００１９】
本発明のプロセスは、少数キャリア再結合中心の第１の濃度を有する炭化珪素結晶を高温に加熱することを含む。一般に、炭化珪素結晶は、その結晶が成長する温度よりも高い温度に加熱される。一例として、この結晶を、適切な原料ガスから炭化珪素をエピタキシャル成長させるのに必要とされる温度よりも高い温度に加熱することができる。他の例として、この結晶を、典型的なＰＶＴ成長条件下で炭化珪素を昇華させるのに必要な温度よりも高い温度に加熱することができる。
【００２０】
次いで、本発明のプロセスは、加熱された結晶を、冷却された結晶内の少数キャリア再結合中心の濃度を第１の濃度よりも低下させるのに充分に緩慢な速度で、通常は、室温に近い温度まで冷却することを含む。換言すると、このプロセスは、加熱された結晶を、欠陥（加熱ステップによって生じたものを含む）が充分に移動して結晶内に再焼鈍される温度範囲内に滞在する時間を増大させるのに充分に緩慢な速度で、室温に近い温度まで冷却し、これによって、このように加熱および冷却されない同じように成長した炭化珪素結晶における点欠陥に関連する深準位状態の濃度よりも低いこのような状態の濃度を有する炭化珪素結晶を生じさせるステップを含む。
【００２１】
このように、本発明は、炭化珪素内の少数キャリア再結合中心の濃度を充分に減少させるので、通常の半導体処理および装置製造の後、その残留している濃度に依存して、この材料は、所望の増大した少数キャリアライフタイムを呈する。炭化珪素の性質に精通している者であれば、この要件を満たすような特定の数、すなわち、特定濃度の少数キャリア再結合中心が存在しないことを認めるだろう。それに代わって、本発明の目的は、ＳｉＣ格子における少数キャリア再結合中心の濃度を最小限に抑え、これによって、得られる材料の少数キャリアライフタイムを増大させることにある。
【００２２】
出発結晶として、高純度のものが有利であり、このような結晶は、米国特許第ＲＥ３４，８６１号（米国特許第４，８６６，００５号として再発行）に記載されているような種結晶が導入される昇華技術によって製造することができる。代替的に、出発原料は、当技術分野において周知のエピタキシャル成長によって製造されるエピタキシャル層であってもよい。ここで用いられる「高純度」という用語は、比較的低レベルのドーパントを含む出発炭化珪素結晶、例えば、１Ｅ１７（１×１０17）ｃｍ-3未満のドーパント濃度を有する出発炭化珪素結晶を指す。
【００２３】
有利には、結晶がバルク成長炭化珪素単結晶の形態にあるとき、この結晶は、大気圧下で、少なくとも約２４００℃、例えば、約２４００℃から約２７００℃、有利には、約２６００℃の温度に加熱される。一般的に、この結晶は、その所望の性質が実質的に損なわれるかまたは劣化する温度を超えて加熱されることはない。温度の上限は、変動し得るが、大気圧下で作動する比較的標準的な機器を用いるときには、一般的に約２７００℃である。この分野において通常の技術を有する者であれば、珪素と炭素の雰囲気で覆うような付加的な機器および技術、または所望の結晶特性の劣化がさらに一層高温度で統計的に著しく生じるのを妨げる他の高圧技術を用いることによって、過度の実験を行なうことなく、より高温での加熱を実施することができるだろう。他の例として、結晶が１つまたは複数の炭化珪素エピタキシャル層の形態にあるとき、この結晶も、所望の特性が実質的に損なわれるかまたは劣化する温度を超えて加熱されない限り、その成長温度よりも高い温度、例えば、１６００℃を超える温度、有利には、約１６００℃から約２７００℃の範囲内、さらに有利には、約２６００℃に加熱される。
【００２４】
温度を少なくとも約２４００℃以上に上昇させる目的を、熱力学的に説明することが可能である。本発明のどのような説明をも制約するものではないが、成長したままの結晶内の固有欠陥およびその複合物が、少数キャリアの再結合中心として作用すると、現状では考えられている。また、これらの状態にある結晶の加熱によって、結晶性構造内の固有欠陥が効果的に改変され、その結果、複合欠陥のより小さい動きやすい成分への破断によって、少数キャリア再結合中心の濃度が改変されると、現状では考えられている。一例として、この結晶を、固有欠陥および／または固有欠陥の複合物を結晶構造内で自由に動き回れるように解離するのに充分な高い温度に加熱することができる。本発明によってこの加熱された結晶を適切に冷却することによって、解離された欠陥が再結合するのを最小限に抑えるかまたは防ぐことができる。得られた結晶は、低濃度の固有欠陥、従って、低濃度のキャリア再結合中心を有するので、増大した少数キャリアライフタイムを呈することができる。
【００２５】
冷却ステップは、重要な意味を有する。何故なら、結晶が中間温度範囲、例えば、約１４００℃を超える温度で充分な時間にわたって滞在することによって、この結晶は、所望の焼鈍過程を受け、これによって、結晶構造が規則化するにつれて、固有欠陥状態が消滅する（または機能的に無視できる数に低減される）平衡状態または近平衡状態に達することができると、考えられるからである。これは、得られた結晶に所望の特性をもたらすために、重要である。何故なら、一般的に、欠陥を解離するのに充分な温度に結晶を加熱すると、少なくとも当初において、熱力学の法則によって、より不規則な結晶構造が生じると共に、エントロピーがこれらの高温において大きくなるからである。加熱された結晶を余りにも急速に冷却すると、解離した欠陥が結晶格子内において規則正しく定置する前により不規則な状態で固結することによって、より不規則な結晶が生じることになる。
【００２６】
加熱ステップ中、結晶は、結晶内に所望の数の欠陥状態をもたらす所望の熱平衡または近熱平衡を得るのに充分な時間にわたって、高温で保持される。前述したように、固有欠陥の全濃度は、高温において増加しがちであるが、複合欠陥が破断する可能性も増加するので、その結果、少数キャリア再結合中心を低減させる。これは、低温では生じることがないであろう。結晶は、言葉の最も適切なまたは限定された意味での完全な平衡に至ることを必要とされていないが、この用語は、結晶が所定の温度に達し、所望の数の欠陥状態を低減するのに充分な時間にわたってその温度に保持される状態を述べるために、ここでは用いられる。一般的に、結晶は、高温において少なくとも約１時間にわたって保持される。
【００２７】
結晶は、当技術分野において周知の誘導電気加熱炉のような炭化珪素結晶を加熱するどのような適切な装置を用いて、加熱されてもよい。誘導電気加熱炉内で加熱されるとき、結晶を冷却するステップは、誘導コイルへの電力を低減させることを含んでもよい。誘導電気加熱炉および半導体製造におけるこの誘導電気加熱炉の操作方法は、当技術分野において一般的によく知られ、過度な実験をすることなく、本発明に含まれる。従って、特定の誘導電気加熱炉は、本発明にとって不可欠ではないので、ここでは、これ以上詳細には述べない。加えて、他の種類の加熱も、過度の実験をすることなく、当業者によって用いられてもよい。
【００２８】
結晶は、固有欠陥の所望の状態をもたらすように選択された温度で所望の期間にわたって加熱された時点で、欠陥が消失するかまたは再焼鈍されて結晶格子内に規則正しく配置されるのに充分な程度の移動が可能な所望の温度範囲内において、充分な期間にわたって滞在することが可能となるように、冷却される。例えば、有利には、結晶は、約２℃／分以下の速度で、約１４００℃から約１０００℃の間の温度、有利には、約１２００℃に冷却され、次いで、約２℃／分から約１０℃／分の速度で、室温に冷却される。
【００２９】
熱力学および材料、特に、比較的高温時の材料の加熱および冷却に精通する者にとっては、冷却の速度が冷却プロセスの全体を通して一定である必要もなく、正確である必要もないことが理解されるだろう。換言すれば、結晶が冷却される間、特に、結晶が著しい速度で再焼鈍が生じる温度範囲内で冷却される間、冷却速度は、望ましくは、約２℃／分以下であるべきである。一般的によく知られている熱力学的な理由から、放熱、従って、冷却速度は、結晶が最高温度から冷却されるときに最も急速である傾向にあり、結晶がより低温に近づいて到達するときに緩やかになる傾向にある。特に、いったん結晶が大きい比率で再焼鈍が生じる温度範囲よりも低い温度に冷却されたなら、冷却速度が速くなっても、どのような機能的な欠点も生じることがない。従って、個々の結晶を冷却するとき、その結晶が冷却される速度を、本発明のプロセスの利点を活かしながら、前述の範囲内において変更することができる。
【００３０】
充分に緩慢な冷却速度によって、結晶は、固有欠陥が焼鈍されて結晶が充分に規則化される温度範囲において、充分に長い時間にわたって滞在し、これによって、欠陥状態の数を、所望の少数キャリアライフタイムをもたらすのに必要な数よりも小さい数に減少させることができる。過度に急速な冷却速度は、極めて不規則な結晶性構造を有する材料を作製する可能性がある。このような材料は、増大した少数キャリアライフタイムを必要とする本発明の用途には、望ましくない。
【００３１】
本発明の冷却ステップは、受動的なステップと能動的なステップの両方を含むことができる。第１のステップとして、加熱炉への電力を低減する。結晶が加熱された比較的高温では、最初の放熱は、輻射によるものである。温度が低くなると、伝導冷却機構および対流冷却機構がより重要になる。従って、冷却速度をさらに促進し、かつ制御するために、不活性ガス、典型的には、アルゴンを加熱室に流入させてもよい。加えて、結晶およびその結晶が接触して置かれている材料の熱質量が、冷却速度の制御を補助するために用いられてもよい。従って、冷却速度を、誘導コイル（または抵抗加熱のような当技術分野でよく知られている他の関連する加熱機構）への電力を調整し、冷却ガスを炭化珪素結晶の周囲および真上に流し、結晶およびその周辺、すなわち、ヒートシンクの熱質量を調整することによって、制御することができる。これらは、熱力学的な条件なので、本発明によって決定的に重要な意味を有しない多数の異なる方法で対処されてもよく、過度の実験をすることなく、当業者によって実施されてもよい。
【００３２】
本発明は、成長したエピタキシャル層を有するかまたは有していない基板ウエハまたは単結晶ブールに対して実施される。本発明によって処理された結晶をさらに加工することによって、例えば、処理されたブールを薄切りにして炭化珪素ウエハを得て、この薄切りされたウエハに所望の用途に適した材料の１つまたは複数の付加的な層を堆積させることによって、所望の装置を製造する。代替的に、このプロセスは、単結晶ブールを薄切りにして炭化珪素ウエハを得て、この薄切りされたウエハを前述したように加熱および冷却するステップを含むこともできる。得られた薄切りウエハをさらに加工し、例えば、薄切りされたウエハに所定の用途に適する材料の１つまたは複数の付加的な層を堆積させることによって、所望の装置を製造するようにしてもよい。代替的に、このプロセスは、エピタキシャル層に適用されてもよい。
【００３３】
本発明のプロセスによって処理される結晶は、当技術分野において知られている種結晶が導入される昇華および化学蒸着を含む炭化珪素結晶を製造する技術のいずれを用いて準備されてもよい。有利には、結晶は、種結晶が導入される昇華プロセスを用いて製造される。
【００３４】
炭化珪素の成長に用いられる種結晶が導入される昇華の一般的な態様は、長年にわたって、ほぼ充分に確立されている。さらに、結晶の成長、特に、炭化珪素のような種々の材料系における結晶の成長に精通する者であれば、所定の技術の詳細が、通常、関連する状況に応じて、意図的に変更し得ることを認めるだろう。従って、ここでの説明は、当業者であれば、過度の実験をすることなく、ここに開示された内容に基づいて本発明を実施することができることを前提として、一般的かつ概念的な意味において最も適切になされている。
【００３５】
一般的に、バルク炭化珪素単結晶を製造する昇華プロセスでは、所望のポリタイプを有する炭化珪素の種結晶と炭化珪素原料が、昇華坩堝内に導かれる。炭化珪素源は、典型的には、炭化珪素粉末であるが、当技術分野において周知の他の原料が、本発明に従って用いられてもよい。加えて、当技術分野において周知のドーパントが、周知の技術によって坩堝内に導かれてもよい。
【００３６】
炭化珪素の種結晶は、炭化珪素結晶の成長を促進するのに適する少なくとも１つの表面を有する。種結晶は、成長面が蒸発される炭化珪素原料に露出するように昇華坩堝内に配置され、これによって、炭化珪素の原料が、所望のバルク結晶の成長を促進するのに充分な形態で成長面に凝縮することができる。
【００３７】
種結晶と炭化珪素原料を昇華坩堝内に導いた後、炭化珪素原料の温度を原料から炭化珪素を昇華させるのに充分な温度に上昇される。原料の温度が上昇すると、種結晶の成長面の温度が、同様に、典型的には原料の温度に近いが原料の温度よりも低い温度に上昇し、原料から昇華した種（species）の種結晶への凝縮を促進する。非制限的な例として、原料は、約２２００℃から約２５００℃の温度に加熱され、種結晶は、わずかに低い温度に加熱される。反応状態が炭化珪素の昇華と凝縮を所望の炭化珪素結晶の生成を促進するように選択される限り、これらの温度よりも低い温度または高い温度も有益である。坩堝内の他のプロセス条件、例えば、蒸気圧力、種結晶の成長面と原料との間の熱勾配、などが当技術分野において周知の手順に従って、制御されてもよい。
【００３８】
図１Ａおよび図１Ｂは、従来の炭化珪素基板材料のマイクロ波光伝導減衰（ＰＣＤ）率（図１Ａ）と、本発明によって処理された炭化珪素材料のＰＣＤ率（図１Ｂ）とをグラフで示している。ＰＣＤ解析は、炭化珪素のような半導体材料内の少数キャリアの伝導率を監視する当技術分野において周知の技術である。ＰＣＤ解析は、特定波長の放射線（ここでは、２６６ｎｍの波長を有するレーザ）を試料材料に照射するステップと、マイクロ波場に対するその応答の結果として生じる伝導状態を監視するステップとを含む。図１Ａに示されるように、レーザが取り除かれると、バルク成長炭化珪素内の残留少数キャリアは、急速に再結合し、比較的短い期間内に、典型的には、１０ナノ秒（ｎｓ）未満の内に消滅する。対照的に、図１Ｂは、本発明のプロセスによって処理された炭化珪素材料の増大した少数キャリアライフタイムを示している。図１Ｂに示されるように、少数キャリアのライフタイムは、３０マイクロ秒（μｓ）にまで著しく延長し、かつ高い光応答値を保っている。本発明者らは、本発明のプロセスが、少なくとも約１μｓ、少なくとも約４μｓ、さらに３０μｓおよびそれを超える高い少数キャリアライフタイム（図１Ｂ）を有する、前述したような昇華技術によって製造されたバルク炭化珪素結晶をもたらすことができることを、見出している。
【００３９】
図２は、深準位過渡分光法を用いて測定した、本発明によって処理された炭化珪素材料の減少した欠陥準位を明示している。深準位過渡分光法（ＤＬＴＳ）は、半導体技術によって一般的によく知られ、半導体内の深準位を研究するのに用いられる高感度の方法である。この方法は、ダイオードに順バイアスパルスを印加した後に逆バイアスを印加したときに、深準位がそれらの捕獲しているキャリアを放出することによるダイオードの容量電荷の変化に基づいている。放出速度は、温度に依存し、欠陥の種類に特徴的である。放出速度の温度依存性を用いて、深準位の活性エネルギーを測定することができる。例えば、ＡＳＴＭ国際試験Ｎｏ．Ｆ９７８−０２「過渡容量技術によって半導体深準位を特徴付ける標準的な試験方法」を参照されたい。
【００４０】
図２において、ラインａ）は、前述した種結晶が導入される昇華技術を用いて作製された従来のバルク成長高純度半導体炭化珪素材料を表している。ラインｂ）は、２０００℃、すなわち、本発明の高温処理よりも低い温度で焼鈍した、ラインａ）と同様のバルク成長材料を表している。ラインｄ）は、従来のエピタキシャル炭化珪素結晶を表している。ラインｃ）は、本発明による方法によって処理された、ラインａ）と同様のバルク成長炭化珪素材料を表している。
【００４１】
各プロットライン、例えば、ラインａ），ｂ），ｃ），ｄ）の各々の高さは、材料内の深準位状態の濃度と比例している。約５００〜５５０Ｋにおける結晶試料ａ），ｂ）のより高い値は、試料ｃ），ｄ）と比べて、深準位の濃度がより大きいことを表している。結晶内の深準位状態は、少数キャリアライフタイムを減少させる少数キャリア再結合中心として作用すると考えられるので、深準位が減少した本発明の試料ｃ）は、増大した少数キャリアライフタイムを呈することができる。この例において特に興味深いのは、ラインｃ）が、本発明によって処理された炭化珪素材料ではＺ1／Ｚ2準位が存在しない、ことを示している点である。これらのＺ1／Ｚ2準位は、グラフの左端におけるプロットａ），ｂ）の増大した高さによって示されるように、試料ａ），ｂ）内に存在すると考えられる。繰り返して述べると、本発明のどのような記述をも制約するものではないが、本発明の材料内にＺ1／Ｚ2準位が存在しないことは、このような準位が炭化珪素結晶における少数キャリアライフタイムを制限する因子であり得ることを示している。
【００４２】
図３は、電子ビーム誘起電流（ＥＢＩＣ）解析を用いて実験した、本発明によって処理された炭化珪素結晶における減少した少数キャリア再結合中心をさらに示している。ＥＢＩＣ解析も当業者にはよく知られている。この例では、電子ビームを本発明によって処理された炭化珪素材料を含むショットキー・ダイオードを横切って走査させ、これによって、電子−空孔対を生じさせる。生成した電荷をダイオードによって収集し、得られた電流を検出する。電子−空孔対の生成または再結合に影響を及ぼす欠陥は、検出される電流にも影響を及ぼす。この例では、本発明者らは、６５μｍの比較的長い少数キャリア拡散長さ（ＭＣＤＬ）を観察したが、これは、装置における炭化珪素材料の増大した少数キャリアライフタイムを示している。
【００４３】
本発明は、ブールまたは薄切りされたウエハの形態のいずれであってもよい本発明によって処理された炭化珪素結晶、および本発明のプロセスによって形成されたウエハを含む装置をさらに含む。本発明は、特定の装置と共に用いられるように制限されるものではないが、ｐ-ｎダイオード、ＰｉＮダイオード、および他のバイポーラ装置（サイリスタ、ＩＧＢＴなど）のようなダイオードを含む高電圧デバイスまたはパワーデバイスの部品として特に有用である。当技術分野において知られているように、ＰｉＮダイオードは、Ｐ型層（領域）とＮ型層（領域）とを隔てる真性層を含む３層半導体ダイオードである。半導体装置に精通している者であれば、これらの装置の例が、制限するものでもなく、他を排除するものでもないことを認めるだろう。しかし、これらの装置の例は、ここに記載されると共に特許請求範囲に開示される本発明によってもたらされる利点を、反映するものである。
【００４４】
図４は、本発明によって処理された炭化珪素を含む例示的なＰｉＮダイオード１０の概略的な断面図である。ＰｉＮダイオード１０は、ｐ型層１２とｎ型層１４を備え、「真性領域」または「ｉ領域」と呼ばれる低ドープ領域１６がそれらの間に挟まれている。ＰｉＮダイオード１０は、２つの端末、すなわち、アノード（＋）１８およびカソード（−）２０をさらに備えている。
【００４５】
ＰｉＮダイオードは、パワー回路用途として広く用いられている。動作中においては、順伝導中に、電子と空孔がＰｉＮダイオードに注入され、これによって、通電中の非ドープ真性領域１６の抵抗率が低減するので、ダイオードは、高電流密度を通すことができる。しかし、逆方向の阻止電圧が、例えば、１０ｋＶを超えて大きくなると、順方向操作において導電調整（および低順電圧）、さらに他の特性を呈すると共に逆方向操作において必要不可欠な阻止電圧を呈する装置を製造することが問題になる。
【００４６】
本発明者らは、ＰｉＮダイオード１０のような装置における１つまたは複数の層、例えば、真性層（真性半導体層）１６を製造するのに用いられる炭化珪素材料の少数キャリアライフタイムを増大させるのに、本発明を適用することによって、真性層の固有の微分オン抵抗をさらに減少させ、これによって、装置の順操作中の真性層をさらに伝導性にすることができることを見出している。
【００４７】
前述した本発明のキャリアライフタイムを増加させるプロセスを実証するために、実用的なＰｉＮダイオードを、ｎ型ドープされた４Ｈポリタイプのバルク高純度ＰＶＴ成長ＳｉＣ基板を装置のドリフト層として用いて、製造した。以下の手順、すなわち、図１Ａに示されるような典型的に１０ｎｓ以下のライフタイムを呈する単結晶ブールにここに述べたキャリアライフタイム増大プロセスを施す手順を用いた。このように処理した結晶から得られた３００μｍ厚みの基板は、図１Ｂに示されるような２０μｓを超えるライフタイムを呈した。
【００４８】
この基板をＰｉＮダイオードのドリフト層（図４の真性層１６）として組み込んだ。装置の製造の後、装置の順方向の特性を図５（点線の曲線）に示されるように決定した。また、比較するために、本発明のライフタイム増大処理を施さない典型的な成長したままの基板を用いるＰｉＮダイオードの順特性（実線の曲線）も示す。ライフタイムが増大したダイオードの電流対順電圧の曲線の非線形は、導電率変調がライフタイムが増大したＰｉＮダイオードにおいて生じ、これによって、（１００Ａ／ｃｍ2における）操作順電圧を３４．６Ｖから１２．６Ｖまで２２Ｖだけ低減させることを、示している。
【００４９】
図６は、ライフタイムが増大した装置において観察された導電率変調が、順電圧が増大するにつれて、ライフタイム増大処理が施されない場合のキャリア密度よりも略一桁大きい有効キャリア濃度に対応して大きくなる、ことを示している。本発明者らが知る限りでは、これは、バルクＳｉＣ基板を装置のドリフト層として含む実用的なＰｉＮダイオードを最初に実証したものである。（順方向Ｉ−Ｖ特性の曲率である）この装置の微分オン抵抗は、図７に示されるように、略５０ｍΩｃｍ2の値で飽和している。
【００５０】
順方向Ｉ−Ｖ特性（図５の点線の曲線）から、装置におけるキャリアに対して両極性（アンビポーラー）のライフタイムを得ることができる。測定された装置の順電圧範囲（１２Ｖ〜１６Ｖ）内において、図８に示されるように、実用的な装置におけるキャリアライフタイムに対して、２〜３μｓの両極性のライフタイムが決定される。実用的なＰｉＮ装置におけるキャリアライフタイムのこの得られた値は、ここで示唆されるライフタイム改良プロセスから得られるバルクＳｉＣ基板のドリフト層におけるキャリアライフタイムの改良を証明するものである。
【００５１】
図面および明細書において、特定の用語を用いて、本発明の好ましい実施形態について説明したが、これらの用語は、包括的かつ叙述的な意味でのみ用いられ、制限するものではなく、本発明の範囲は、特許請求の範囲において定義される。
【図面の簡単な説明】
【００５２】
【図１Ａ】従来の成長したままの炭化珪素材料のマイクロ波光伝導減衰（ＰＣＤ）率を示すグラフである。
【図１Ｂ】本発明によって処理された炭化珪素材料のＰＣＤ率を示すグラフである。
【図２】深準位過渡分光法（ＤＬＴＳ）を用いて測定された本発明によって処理された炭化珪素結晶内に存在する減少した深準位状態を示すグラフである。
【図３】電子ビーム誘起電流（ＥＣＩＣ）解析を用いて実験した本発明によって処理された炭化珪素結晶内に存在する増大した少数キャリア拡散長さ、従って、改良されたキャリアライフタイムを示すグラフである。
【図４】本発明によって処理された炭化珪素材料を含むＰｉＮダイオードの概略的な断面図である。
【図５】本発明によって作製されたライフタイムが改良されたバルクＳｉＣ基板をドリフト層として含むＰｉＮダイオードの低減した順電圧降下を示すグラフである。
【図６】本発明によって作製されたライフタイムが改良されたバルク基板を含む図５のＰｉＮダイオードの増大した導電率変調を示すグラフである。
【図７】本発明によって作製されたライフタイムが改良されたバルクＳｉＣ基板を含む図５のＰｉＮダイオードにおける順電圧の増加と共に減少する微分オン抵抗を示すグラフである。
【図８】本発明によって作製されたライフタイムが改良されたバルクＳｉＣ基板を含む図５のＰｉＮダイオードにおいて観察される順電圧から得られる両極性のキャリアライフタイムを示す図である。
【図１Ａ】
2008525298.tif 000003
【図１Ｂ】
2008525298.tif 000004
【図２】
2008525298.tif 000005
【図３】
2008525298.tif 000006
【図４】
2008525298.tif 000007
【図５】
2008525298.tif 000008
【図６】
2008525298.tif 000009
【図７】
2008525298.tif 000010
【図８】
2008525298.tif 000011
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
増大した少数キャリアライフタイムを有する炭化珪素結晶を製造するプロセスにおいて、
第１の少数キャリアライフタイムをもたらす第１の濃度の少数キャリア再結合中心を有する炭化珪素結晶を、前記炭化珪素結晶の成長温度よりも高い温度に加熱する加熱ステップと、
前記加熱ステップの後に、前記加熱された炭化珪素結晶を、前記第１の濃度よりも低い第２の濃度の少数キャリア再結合中心を有する炭化珪素結晶をもたらすのに充分に緩慢な速度で冷却し、これによって、増大した少数キャリアライフタイムを有する材料をもたらす、冷却ステップと、
を含むことを特徴とするプロセス。
【請求項２】
前記加熱ステップは、不活性雰囲気において、前記炭化珪素結晶を少なくとも約２４００℃の温度に加熱し、前記加熱された炭化珪素結晶を少なくとも約２４００℃の温度で約１時間以下にわたって保持するステップを含むことを特徴とする請求項１に記載のプロセス。
【請求項３】
前記加熱ステップは、不活性雰囲気において、前記炭化珪素結晶を約２４００℃から約２７００℃の範囲内の温度に加熱し、前記加熱された炭化珪素結晶を、約２４００℃から約２７００℃の範囲内の温度で約１時間以下にわたって保持するステップを含むことを特徴とする請求項２に記載のプロセス。
【請求項４】
前記加熱ステップは、不活性雰囲気において、前記炭化珪素結晶を約２６００℃の温度に加熱し、前記加熱された炭化珪素を、約２６００℃の温度で約１時間にわたって保持するステップを含むことを特徴とする請求項３に記載のプロセス。
【請求項５】
前記冷却ステップは、前記加熱された炭化珪素結晶を約２℃／分以下の速度で、約１４００℃から約１０００℃の温度に冷却するステップを含むことを特徴とする請求項２に記載のプロセス。
【請求項６】
前記冷却ステップは、前記加熱された炭化珪素結晶を約２℃／分以下の速度で約１２００℃の温度に冷却するステップを含むことを特徴とする請求項５に記載のプロセス。
【請求項７】
前記冷却ステップは、前記炭化珪素結晶を約２℃／分から約１０℃／分の速度で約１２００℃から室温まで冷却するステップをさらに含むことを特徴とする請求項５に記載のプロセス。
【請求項８】
前記加熱ステップは、バルク炭化珪素単結晶を加熱するステップを含むことを特徴とする請求項１に記載のプロセス。
【請求項９】
前記加熱ステップは、１つまたは複数のエピタキシャル炭化珪素層を加熱するステップを含むことを特徴とする請求項１に記載のプロセス。
【請求項１０】
前記加熱ステップは、約１×１０17ｃｍ-3以下の量のドーパントを含む炭化珪素結晶を加熱するステップを含むことを特徴とする請求項１に記載のプロセス。
【請求項１１】
前記加熱ステップおよび前記冷却ステップは、第１の少数キャリアライフタイムを有する炭化珪素結晶を、加熱および冷却された結晶の少数キャリアライフタイムを増大させ、これによって、前記加熱ステップおよび前記冷却ステップ前の前記結晶と比べて高電圧阻止装置として用いられるのにより適する材料をもたらすのに十分な条件下で、加熱および冷却するステップを含むことを特徴とする請求項１に記載のプロセス。
【請求項１２】
前記加熱ステップおよび前記冷却ステップは、炭化珪素結晶を、少なくとも約１マイクロ秒（μｓ）以上の少数キャリアライフタイムを呈する炭化珪素結晶をもたらすのに充分な条件下で、加熱および冷却するステップを含むことを特徴とする請求項１１に記載のプロセス。
【請求項１３】
前記加熱ステップおよび前記冷却ステップは、炭化珪素結晶を、少なくとも約４マイクロ秒（μｓ）以上の少数キャリアライフタイムを呈する炭化珪素結晶をもたらすのに充分な条件下で、加熱および冷却するステップを含むことを特徴とする請求項１２に記載のプロセス。
【請求項１４】
炭化珪素結晶を、少なくとも約３０マイクロ秒（μｓ）以上の少数キャリアライフタイムを呈する炭化珪素結晶をもたらすのに充分な条件下で、加熱および冷却するステップを含むことを特徴とする請求項１３に記載のプロセス。
【請求項１５】
少なくとも約１マイクロ秒（μｓ）の少数キャリアライフタイムを有するバルク炭化珪素単結晶。
【請求項１６】
前記結晶は、少なくとも約４マイクロ秒（μｓ）の少数キャリアライフタイムを有することを特徴とする請求項１５に記載のバルク炭化珪素単結晶。
【請求項１７】
前記結晶は、少なくとも約３０マイクロ秒（μｓ）の少数キャリアライフタイムを有することを特徴とする請求項１６に記載の炭化珪素単結晶。
【請求項１８】
少なくとも約１マイクロ秒（μｓ）の少数キャリアライフタイムを有するバルク炭化珪素単結晶を含む半導体装置。
【請求項１９】
前記結晶は、少なくとも約４マイクロ秒（μｓ）の少数キャリアライフタイムを有することを特徴とする請求項１８に記載の装置。
【請求項２０】
前記結晶は、少なくとも約３０マイクロ秒（μｓ）の少数キャリアライフタイムを有することを特徴とする請求項１９に記載の装置。
【請求項２１】
前記装置は、パワーデバイスであることを特徴とする請求項１８に記載の装置。
【請求項２２】
前記装置は、ｐ-ｎダイオード、ＰｉＮダイオード、サイリスタ、およびＩＧＢＴからなる群から選択されることを特徴とする請求項２１に記載の装置。
【請求項２３】
前記炭化珪素結晶を装置に組み込むステップをさらに含むことを特徴とする請求項１に記載のプロセス。
【請求項２４】
前記組み込むステップは、前記炭化珪素結晶をパワーデバイスに組み込むステップを含むことを特徴とする請求項２３に記載のプロセス。
【請求項２５】
前記組み込むステップは、前記炭化珪素結晶をｐ-ｎダイオードに組み込むことを含むことを特徴とする請求項２４に記載のプロセス。
【請求項２６】
前記組み込むステップは、前記炭化珪素結晶をＰｉＮダイオードに組み込むことを含むことを特徴とする請求項２４に記載のプロセス
【請求項２７】
前記加熱ステップおよび前記冷却ステップは、第１の少数キャリアライフタイムを有する炭化珪素結晶を、前記結晶の前記少数キャリアライフタイムを前記加熱および冷却された結晶の導電率変調を増大させるのに充分なレベルに増大させ、これによって、前記加熱ステップおよび前記冷却ステップの前の前記結晶と比べて高電圧阻止デバイスとして用いられるのにより適する材料をもたらすのに充分な条件下で、加熱および冷却するステップを含むことを特徴とする請求項２４に記載のプロセス。
【国際調査報告】
2008525298.tif 000012
2008525298.tif 000013
2008525298.tif 000014